(57)【特許請求の範囲】
【請求項１】
床版層、防水材層、土木建築用プライマーからなるプライマー層、及び、アスファルト舗装層が順次積層された床版防水構造体であって、前記土木建築用プライマーが、ラジカル重合性樹脂（Ａ）、ラジカル重合性単量体（Ｂ）、アクリル重合体（Ｃ）、及び、骨材（Ｄ）を含有する土木建築用プライマーであって、前記アクリル重合体（Ｃ）の含有量が５〜２０質量％の範囲であり、前記骨材（Ｄ）の含有量が３５〜５０質量％であり、前記ラジカル重合性樹脂（Ａ）が、ウレタン(メタ)アクリレート、不飽和ポリエステル、エポキシ（メタ）アクリレート、及びポリエステル（メタ）アクリレートからなる群より選ばれる１以上の樹脂であり、前記ラジカル重合性単量体（Ｂ）が（メタ）アクリル酸エステルであり、前記アクリル重合体（Ｃ）の重量平均分子量が３０，０００〜３０００，０００の範囲であり、前記アクリル重合体（Ｃ）のガラス転移温度が３０〜１００℃の範囲であり、前記骨材（Ｄ）が砕石、砂利、スラグ、珪砂、セラサンド、セラミック、ガラス、及び炭化珪素からなる群より選ばれる１以上の骨材であることを特徴とする床版防水構造体。
【発明の詳細な説明】
【技術分野】
【０００１】
本発明は、防水材層とアスファルト舗装層との接着性に優れるプライマーに関する。
【背景技術】
【０００２】
昨今、増加する交通荷重と凍結防止剤の散布によって、高速道路をはじめとする道路橋床版の早期劣化が顕著になってきている。早期劣化のメカニズムは、アスファルト舗装と鉄筋コンクリート床版に生じたひび割れを通じ、雨水、凍結防止剤などが構造物に浸入し鉄筋を腐食させ、構造物の耐久性を低下させると考えられている。そこで、コンクリート床版の長寿命化を目的に、国土交通省では、コンクリート床版には必ず防水材層を設けることを道路橋示方書において提言している。
【０００３】
コンクリート床版における防水システムの基準としては、１９８７年に制定された日本道路協会規格とＪＨ規格の二つがある。これらの規格は、コンクリートとアスファルトの間に施設される防水材層を含めた防水システムの性能を規定したものである。協会規格は、ＪＨ規格に先んじて制定されており、防水材層を敷設した場合の防水性、接着引張強度、接着せん断強度及び防水材層単味の低温可とう性を評価する規格である。しかしながら本規格を満足する防水システムを実橋に適用しても、数年後には床版下面からの漏水やつららの発生および舗装表面の変状が確認され、規格の見直しが望まれていた。
【０００４】
新しく制定されたＪＨ規格の特徴は、規格を満足する防水システムには３０年の耐久性を有すると見なされる“見なし規定”の点であり、ひび割れ開閉、耐温冷繰り返し性能、耐舗装性能、遮塩性能及び耐薬品性能など初期性能から長期耐久性能までを厳しく評価する試験規格である。
【０００５】
これらを満たす材料としては、ウレア系材料や瀝青系材料が提案されているものの、施工には大型の機械を必要とする等の課題がある。また、大型の機械を必要とせず、短時間施工が可能な材料としては、ラジカル硬化系材料がある。
【０００６】
しかしながら、ラジカル硬化系材料は、防水材層のアスファルト舗装層との接着方法が課題となっている。現状では、ラジカル硬化系材料の防水材層に同系統の滑り止め工法用樹脂を塗布し、骨材散布をしてアンカー効果を出した上に、アスファルト乳剤を塗布後、舗装層を施工する３層構造が採用されている（例えば、特許文献１を参照。）。しかしながら、この方法は層間の接着については良好であるものの、余剰骨材の回収が必要であり工程数が非常に多いため、極めて作業が煩雑であった。
【先行技術文献】
【特許文献】
【０００７】
【特許文献１】特開２０１１−１５７７７２号公報
【発明の概要】
【発明が解決しようとする課題】
【０００８】
本発明が解決しようとする課題は、防水材層とアスファルト舗装層との接着性（以下、「層間接着性」と略記する。）に優れる土木建築用プライマーを提供することである。
【課題を解決するための手段】
【０００９】
本発明は、ラジカル重合性樹脂（Ａ）、ラジカル重合性単量体（Ｂ）、アクリル重合体（Ｃ）、及び、骨材（Ｄ）を含有することを特徴とする土木建築用プライマーを提供するものである。
【００１０】
また、本発明は、床版層、防水材層、前記プライマーからなるプライマー層、及び、アスファルト舗装層が順次積層されたことを特徴とする床版防水構造体を提供するものである。
【発明の効果】
【００１１】
本発明の土木建築用プライマーは、防水材層とアスファルト舗装層とを強固に接着することができる。従って、本発明の土木建築用プライマーは、工場、倉庫、クリーンルーム等の床材；舗装材、防水材、塗料、壁面コーティング材などの各種土木建築材料の施工の際に好適に用いることができ、特に、床版防水構造体のプライマーとして有用である。この際には、プライマー層を形成後、骨材等を更に散布することなくアスファルト舗装層を形成できるため、床版防水構造体の施工工程数を大幅に削減することができる。
【発明を実施するための形態】
【００１２】
本発明の土木建築用プライマーは、ラジカル重合性樹脂（Ａ）、ラジカル重合性単量体（Ｂ）、アクリル重合体（Ｃ）、及び、骨材（Ｄ）を必須成分として含有するものである。
【００１３】
前記ラジカル重合性樹脂（Ａ）としては、例えば、ウレタン（メタ）アクリレート、不飽和ポリエステル、エポキシ（メタ）アクリレート、ポリエステル（メタ）アクリレート等を用いることができる。これらの樹脂は単独で用いても２種以上を併用してもよい。
【００１４】
これらの中でも、層間接着性（特に、防水材層としてラジカル硬化型樹脂系防水材を用いた場合に、防水材層とのラジカル架橋による接着性）がより一層向上できる点から、ウレタン（メタ）アクリレート、ポリエステル（メタ）アクリレートを用いることが好ましい。
【００１５】
前記ウレタン（メタ）アクリレートとしては、例えば、ポリオール、ポリイソシアネート、及び、水酸基又はイソシアネート基を有する（メタ）アクリル化合物を従来公知の方法で反応させて得られるものを用いることができる。
【００１６】
前記ポリオールとしては、例えば、ポリエステルポリオール、ポリカーボネートポリオール、ポリエーテルポリオール、アクリルポリオール、カプロラクトンポリオール、ブタジエンポリオール等を用いることができる。これらのポリオールは単独で用いても２種以上を併用してもよい。
【００１７】
前記ポリオールの数平均分子量としては、塗膜の機械的強度の点から、８００〜５，０００の範囲であることが好ましく、９００〜４，０００の範囲がより好ましい。なお、前記ポリオールの数平均分子量は、ゲル・パーミエーション・クロマトグラフィー（ＧＰＣ）法により、下記の条件で測定した値を示す。
【００１８】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００１９】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００２０】
前記ポリイソシアネートとしては、例えば、フェニレンジイソシアネート、ジフェニルメタンジイソシアネート、トリレンジイソシアネート、ナフタレンジイソシアネート等の芳香族ジイソシアネート；ヘキサメチレンジイソシアネート、リジンジイソシアネート、シクロヘキサンジイソシアネート、イソホロンジイソシアネート、４，４’−ジシクロヘキシルメタンジイソシアネート、キシリレンジイソシアネート、テトラメチルキシリレンジイソシアネート等の脂肪族又は脂環式ジイソシアネート；キシリレンジイソシアネート、トリレンジイソシアネート、ジフェニルメタンジイソシアネート、フェニレンジイソシアネート、ポリフェニレンポリメチレンポリイソシアネート、メチレンジフェニルジシソシアネートのホルマリン縮合体、４，４’−ジフェニルメタンジイソシアネートのカルボジイミド変性体等の芳香族ポリイソシアネートなどを用いることができる。これらのポリイソシアネートは単独で用いても２種以上を併用してもよい。
【００２１】
前記水酸基を有する（メタ）アクリル化合物としては、例えば、２−ヒドロキシエチル（メタ）アクリレート、２−ヒドロキシプロピル（メタ）アクリレート、３−ヒドロキシブチル（メタ）アクリレート、４−ヒドロキシブチル（メタ）アクリレート等の水酸基を有する（メタ）アクリル酸アルキルエステル；ポリエチレングリコールモノアクリレート、ポリプロピレングリコールモノアクリレートなどを用いることができる。これらの化合物は単独で用いても２種以上を併用してもよい。
【００２２】
前記イソシアネート基を有する（メタ）アクリル化合物としては、例えば、２−（メタ）アクリロイルオキシエチルイソシアネート、２−（２−（メタ）アクリロイルオキシエチルオキシ）エチルイソシアネート、１，１−ビス（（メタ）アクリロイルオキシメチル）エチルイソシアネート等を用いることができる。これらの化合物は単独で用いても２種以上を併用してもよい。
【００２３】
なお、本発明において、「（メタ）アクリレート」とは、メタクリレートとアクリレートの一方又は両方をいい、「（メタ）アクリロイル基」とは、メタクリロイル基とアクリロイル基の一方又は両方をいい、「（メタ）アクリル酸」とは、メタクリル酸とアクリル酸の一方又は両方をいい、「（メタ）アクリル化合物」とは、アクリル化合物とメタクリル化合物の一方又は両方をいう。
【００２４】
前記不飽和ポリエステルとしては、例えば、α，β−不飽和二塩基酸を含む二塩基酸と多価アルコールとを従来公知の方法で反応させて得られるものを用いることができる。
【００２５】
前記α，β−不飽和二塩基酸としては、例えば、マレイン酸、無水マレイン酸、フマル酸、イタコン酸、無水イタコン酸等を用いることができる。これらの二塩基酸は単独で用いても２種以上を併用してもよい。
【００２６】
前記α，β−不飽和二塩基酸以外に用いることができる二塩基酸としては、飽和二塩基酸を用いることができ、例えば、フタル酸、無水フタル酸、ハロゲン化無水フタル酸、イソフタル酸、テレフタル酸、テトラヒドロフタル酸、テトラヒドロ無水フタル酸、ヘキサヒドロフタル酸、ヘキサヒドロ無水フタル酸、ヘキサヒドロテレフタル酸、ヘキサヒドロイソフタル酸、コハク酸、マロン酸、グルタル酸、アジピン酸、セバシン酸、１，１２−ドデカン２酸，２，６−ナフタレンジカルボン酸、２，７−ナフタレンジカルボン酸、２，３−ナフタレンジカルボン酸、２，３−ナフタレンジカルボン酸無水物、４，４’−ビフェニルジカルボン酸、またこれらのジアルキルエステル等を用いることができる。これらの二塩基酸は単独で用いても２種以上を併用してもよい。
【００２７】
前記多価アルコールとしては、例えば、エチレングリコ−ル、ジエチレングリコ−ル、トリエチレングリコ−ル、ポリエチレングリコ−ル、プロピレングリコ−ル、ジプロピレングリコ−ル、ポリプロピレングリコ−ル、２−メチル−１，３−プロパンジオ−ル、１，３−ブタンジオ−ル、ネオペンチルグリコ−ル、水素化ビスフェノ−ルＡ、１，４−ブタンジオ−ル、ビスフェノ−ルＡのアルキレンオキサイド付加物、１，２，３，４−テトラヒドロキシブタン、グリセリン、トリメチロ−ルプロパン、１，３−プロパンジオ−ル、１，２−シクロヘキサングリコ−ル、１，３−シクロヘキサングリコ−ル、１，４−シクロヘキサングリコ−ル、１，４−シクロヘキサンジメタノ−ル、パラキシレングリコ−ル、ビシクロヘキシル−４，４’−ジオ−ル、２，６−デカリングリコ−ル、２，７−デカリングリコ−ル等を用いることができる。これらの多価アルコールは単独で用いても２種以上を併用してもよい。
【００２８】
前記エポキシ（メタ）アクリレートとしては、ビスフェノール型エポキシ化合物又はビスフェノール型エポキシ化合物とノボラック型エポキシ化合物とを混合したエポキシ化合物と、不飽和一塩基酸とを従来公知の方法で反応して得られるものを用いることができる。
【００２９】
前記ビスフェノール型エポキシ化合物としては、例えば、エピクロルヒドリンとビスフェノールＡ又はビスフェノールＦとの反応により得られる１分子中に２個以上のエポキシ基を有するグリシジルエーテル型エポキシ化合物、メチルエピクロルヒドリンとビスフェノールＡ又はビスフェノールＦとを反応させて得られるジメチルグリシジルエーテル型エポキシ化合物、ビスフェノールＡのアルキレンオキサイド付加物とエピクロルヒドリン又はメチルエピクロルヒドリンとを反応させて得られるエポキ化合物等を用いることができる。これらのエポキシ化合物は単独で用いても２種以上を併用してもよい。
【００３０】
前記ノボラックタイプ型エポキシ化合物としては、例えば、フェノールノボラック又はクレゾールノボラックと、エピクロルヒドリン又はメチルエピクロルヒドリンとを反応させて得られるエポキシ化合物等を用いることができる。これらのエポキシ化合物は単独で用いても２種以上を併用してもよい。
【００３１】
前記不飽和一塩基酸としては、例えば、（メタ）アクリル酸、桂皮酸、クロトン酸、モノメチルマレート、モノプロピルマレート、モノブテンマレート、ソルビン酸、モノ（２−エチルヘキシル）マレート等を用いることができる。これらの不飽和一塩基酸は単独で用いても２種以上を併用してもよい。
【００３２】
前記ポリエステル（メタ）アクリレートとしては、例えば、１分子中に２個以上の（メタ）アクリロイル基を有する飽和ポリエステル又は不飽和ポリエステルを用いることができる。前記飽和ポリエステルは、飽和二塩基酸と多価アルコールとを縮合反応させたものであり、また、前記不飽和ポリエステルとは、α，β−不飽和二塩基酸と多価アルコールとを縮合反応させたものであり、いずれも末端に（メタ）アクリロイル基を有するものである。
【００３３】
前記飽和二塩基酸、α，β−不飽和二塩基酸及び多価アルコールは、前記不飽和ポリエステルの合成に用いるものと同様のものを用いることができる。
【００３４】
前記ポリエステル（メタ）アクリレートの製造方法としては、飽和ポリエステル又は不飽和ポリエステルとグリシジル（メタ）アクリレートと公知の方法により反応する方法が挙げられる。
【００３５】
前記ラジカル重合性樹脂（Ａ）の数平均分子量としては、硬化性、機械的強度及び層間接着性（特に防水材層との接着性）をより一層向上できる点から、５００〜５，０００の範囲であることがより好ましく、１，０００〜３，０００の範囲であることがより好ましい。なお、前記ラジカル重合性樹脂（Ａ）の数平均分子量は、前記ポリオールの数平均分子量と同様に測定して得られた値を示す。
【００３６】
前記ラジカル重合性単量体（Ｂ）としては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、ヘキシル（メタ）アクリレート、２−エチルヘキシル（メタ）アクリレート、ｎ−オクチル（メタ）アクリレート、デシル（メタ）アクリレート、２−ヒドロキシエチル（メタ）アクリレート、２−ヒドロキシプロピル（メタ）アクリレート、β−エトキシエチル（メタ）アクリレート、２−シアノエチル（メタ）アクリレート、シクロヘキシル（メタ）アクリレート、ジエチルアミノエチル（メタ）アクリレート、ラウリル（メタ）アクリレート、ステアリル（メタ）アクリレート、ポリカプロラクトン（メタ）アクリレート、ジエチレングリコールモノメチルエーテルモノ（メタ）アクリレート、ジプロピレングリコールモノメチルエーテルモノ（メタ）アクリレート、２−エチルヘキシルカルビトール（メタ）アクリレート、トリス（２−ヒドロキシエチル）イソシアヌル（メタ）アクリレート等の（メタ）アクリル単量体；ジシクロペンテニルオキシエチル（メタ）アクリレート、ジシクロペンテニル（メタ）アクリレート、フェノキシエチル（メタ）アクリレート等の沸点が１００℃以上の（メタ）アクリル単量体等を用いることできる。これらの単量体は単独で用いても２種以上を併用してもよい。
【００３７】
前記ラジカル重合性樹脂（Ａ）と前記ラジカル重合性単量体（Ｂ）との質量比［（Ａ）／（Ｂ）］としては、硬化性、機械的強度及び層間接着性の点から、１０／９０〜９５／５の範囲であることが好ましく、３０／７０〜７０／３０の範囲がより好ましい。
【００３８】
前記アクリル重合体（Ｃ）は、ラジカル重合性基を有しないものであり、優れた層間接着性、特にアスファルト舗装層との接着性を付与する上で必須の成分である。アスファルト舗装層との接着性が向上する理由としては、プライマーがラジカル硬化する過程において、プライマー層表面にアクリル重合体（Ｃ）が偏析しやすく、アスファルト舗装層を形成する際に加熱されたアスファルト合材と熱融着しやすいことが考えられる。前記アクリル重合体（Ｃ）としては、例えば、（メタ）アクリル単量体を含む重合性化合物を従来公知の方法で重合して得られものを用いることができる。
【００３９】
前記（メタ）アクリル単量体としては、例えば、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ネオペンチル（メタ）アクリレート、２−エチルへキシル（メタ）アクリレート、オクチル（メタ）アクリレート、ステアリル（メタ）アクリレート、イソステアリル（メタ）アクリレート、セチル（メタ）アクリレート、ラウリル（メタ）アクリレート等の（メタ）アクリル酸アルキルエステル；２，２，２−トリフルオロエチル（メタ）アクリレート、２，２，３，３−テトラフルオロプロピル（メタ）アクリレート、１Ｈ，１Ｈ，５Ｈ−オクタフルオロペンチル（メタ）アクリレート、２−（パーフルオロオクチル）エチル（メタ）アクリレート等のフッ素原子を有する（メタ）アクリル単量体；イソボルニル（メタ）アクリレート、シクロヘキシル（メタ）アクリレート、シジクロペンタニル（メタ）アクリレート、ジシクロペンテニルオキシエチル（メタ）アクリレート等の脂環構造を有する（メタ）アクリル単量体；ポリエチレングリコールモノ（メタ）アクリレート、メトキシエチル（メタ）アクリレート、メトキシブチル（メタ）アクリレート、メトキシトリエチレングリコール（メタ）アクリレート、メトキシポリエチレングリコール（メタ）アクリレート等のエーテル基を有する（メタ）アクリル単量体；ベンジル（メタ）アクリレート、２−エチル−２−メチル−［１，３］−ジオキソラン−４−イル−メチル（メタ）アクリレート、ジメチルアミノエチル（メタ）アクリレートなどを用いることができる。これらの（メタ）アクリル単量体は、単独で用いても２種以上を併用してもよい。
【００４０】
前記（メタ）アクリル単量体以外の重合性化合物としては、例えば、スチレン、α−メチルスチレン等を用いることができる。これらの化合物は単独で用いても２種以上を併用してもよい。
【００４１】
前記アクリル重合体（Ｃ）を得る際には、必要に応じて有機溶剤を用いてもよい。前記有機溶剤としては、例えば、キシレン、トルエン、酢酸エチル、アセトン、メチルエチルケトン、ブタノール等を用いることができる。これらの有機溶剤は単独で用いても２種以上を併用してもよい。
【００４２】
前記アクリル重合体（Ｃ）の重量平均分子量としては、特にアスファルト舗装層との接着性をより一層向上できる点から、２０，０００以上であることが好ましく、３０，０００〜３００，０００の範囲であることがより好ましい。なお、前記アクリル重合体（Ｃ）の重量平均分子量は、前記ポリオールの数平均分子量と同様の測定により得られた値を示す。
【００４３】
また、前記アクリル重合体（Ｃ）のガラス転移温度（Ｔｍｇ）としては、特にアスファルト舗装層との接着性をより一層向上できる点から、３０〜１００℃の範囲であることが好ましく、４０〜９０℃の範囲がより好ましい。なお、前記アクリル重合体（Ｃ）のガラス転移温度（Ｔｍｇ）は、ＪＩＳＫ７１２１−１９８７に準拠し、ＤＳＣにより測定した値を示し、具体的には、示差走査型熱量計装置内に前記アクリル重合体（Ｃ）を入れ、（Ｔｍｇ＋５０℃）まで昇温速度１０℃／分で昇温した後、３分間保持し、その後急冷し、得られた示差熱曲線から読み取った中間点ガラス転移温度（Ｔｍｇ）を示す。
【００４４】
前記アクリル重合体（Ｃ）の含有量としては、アスファルト舗装層との接着性、及びプライマーの機械的強度をより一層向上できる点から、土木建築用プライマー中５〜２０質量％の範囲であることが好ましく、１０〜１５質量％の範囲であることがより好ましい。
【００４５】
前記骨材（Ｄ）は、アスファルト舗装層との接着性（特に、せん断強度）を付与する上で必須の成分である。前記骨材（Ｄ）を含有することでアスファルト舗装層とのアンカー効果により接着性（特に、せん断強度）が向上すると推測される。
【００４６】
前記骨材（Ｄ）としては、例えば、砕石、砂利、スラグ、珪砂、セラサンド、セラミック、ガラス、炭化珪素等を用いることができる。これらの骨材は単独で用いても２種以上を併用してもよい。前記骨材の粒径としては、例えば０．０１〜５ｍｍの範囲である。
【００４７】
前記骨材（Ｄ）の含有量としては、接着性の点から、土木建築用プライマー中２５〜６０質量％の範囲であることが好ましく、３５〜５０質量％の範囲がより好ましい。
【００４８】
本発明の土木建築用プライマーは、前記ラジカル重合性樹脂（Ａ）、前記ラジカル重合性単量体（Ｂ）、前記アクリル重合体（Ｃ）、及び、前記骨材（Ｄ）を必須成分として含有するが、必要に応じてその他の添加剤を含有してもよい。
【００４９】
前記その他の添加剤としては、例えば、硬化剤、硬化促進剤、重合禁止剤、顔料、チキソ性付与剤、酸化防止剤、溶剤、充填剤、補強材、難燃剤、石油ワックス等を１種類以上用いることができる。
【００５０】
本発明の土木建築用プライマーは、優れた層間接着性を有する床版防水構造体を与えることができる。
【００５１】
本発明の床版防水構造体は、床版層、防水材層、前記土木建築用プライマーからなるプライマー層、及び、アスファルト舗装層が順次積層されたものである。
【００５２】
前記床版層としては、例えば、セメントコンクリート、アスファルトコンクリート、モルタルコンクリート、レジンコンクリート、透水コンクリート、ＡＬＣ（Ａｕｔｏｃｌａｖｅｄ  Ｌｉｇｈｔｗｅｉｇｈｔ  Ａｅｒａｔｅｄ  Ｃｏｎｃｒｅｔｅ）板、ＰＣ（ポリカーボネート）板、金属（鋼材）等により形成されたものを用いることができる。また、その形状は、曲面、延長面、平面、傾斜面いずれでもよい。前記床版層の表面には、必要に応じて公知のプライマー等により下地処理されていてもよい。
【００５３】
前記防水材層に用いることができる材料としては、例えば、不飽和ポリエステル系防水材、ラジカル硬化型樹脂系防水材、エポキシ系防水材、ウレタン系防水材、ポリエステル系防水材等の公知の材料を用いることができる。前記防水材層の表面には、必要に応じて
公知のプライマー等により下地処理されていてもよい。
【００５４】
前記防水材層を形成する材料の塗布量としては、例えば、０．１〜３ｋｇ／ｍ２の範囲である。
【００５５】
前記防水材層上に本発明の土木建築用プライマーを塗布する方法としては、ハケ、ロール、スプレーマンガン等を用いた方法が挙げられる。
【００５６】
前記土木建築用プライマーの塗布量としては、例えば０．０５〜３ｋｇ／ｍ２の範囲である。
【００５７】
前記アスファルト舗装層は、アスファルト合材を用いて得られるものである。前記アスファルト合剤に用いることができるアスファルトとしては、例えば、ストレートアスファルト、ブローンアスファルト、セミウローンアスファルト、トリニダットアスファルト、レーキアスファルト、ロックアスファルト、グースアスファルト等を用いることができる。これらのアスファルトは単独で用いても２種以上を併用してもよい。
【００５８】
前記アスファルト合材には、必要に応じて、熱硬化性樹脂、熱可塑性樹脂、ゴム等を含有してもよい。
【００５９】
前記アスファルト舗装層の厚さとしては、例えば５〜２０ｍｍの範囲である。
【００６０】
本発明の土木建築用プライマーは、防水材層とアスファルト舗装層とを強固に接着することができる。従って、本発明のプライマーは、工場、倉庫、クリーンルーム等の床材；舗装材、防水材、塗料、壁面コーティング材などの各種土木建築材料の施工の際に好適に用いることができ、特に、床版防水構造体のプライマーとして有用である。この際には、プライマー層を形成後、骨材等を更に散布することなくアスファルト舗装層を形成できるため、床版防水構造体の施工工程数を大幅に削減することができる。
【実施例】
【００６１】
以下、実施例を用いて、本発明をより詳細に説明する。
【００６２】
［実施例１］
「ディオバーＨＴＰ−５０６Ｗ」（ＤＩＣ株式会社製、ポリエステルメタクリレート、ウレタンメタクリレート及びメチルメタクリレートを含有したもの（メチルメタクリレートの含有率；３２質量％）、以下、「ＨＴＰ−５０６Ｗ」と略記する。）を６０質量部、メチルメタクリレート（以下、「ＭＭＡ」と略記する。）を２０質量部、及びアクリル重合体（Ｃ−１）（「ＤＥＧＡＬＡＮ  ＬＰ６４／１１」ＥＶＯＮＩＫ  ＩＮＤＵＳＴＲＩＥＳ社製、重量平均分子量；３５，０００、ガラス転移温度（Ｔｍｇ）；５６℃）を２０質量部、骨材（美州興産株式会社製「セラサンドＡ粒」、以下、「セラサンド骨材」と略記する。）を１００質量部混合、撹拌してプライマーを得た。
次に、縦５０ｍｍ、横５０ｍｍ、厚さ２５ｍｍのセメントモルタル上に、ＤＩＣ株式会社製プライマー「Ｐ−１００」を０．３ｋｇ／ｍ２を塗布・硬化させ、次いで、ラジカル硬化型樹脂系防水材「ディオバーＶＵ−２０２白」（ＤＩＣ株式会社製、ウレタンメタクリレート及びメチルメタクリレートを含有するもの（メチルメタクリレートの含有率；３２．５質量％）、以下、「ＶＵ−２０２白」と略記する。）を１ｋｇ／ｍ２で塗布し、乾燥硬化させて防水材層を得た。
次いで、該防水材層上に前記プライマーを２ｋｇ／ｍ２塗布し、乾燥硬化させてプライマー層を得た、次いで、プライマー層上に常温アスファルト合材（前田道路株式会社製「マイルドパッチ」）を１０ｍｍの厚さで施工し、締め固めた。その後、積層体を１１０℃のオーブンで３０分加熱した後、水を散布し、再度アスファルト合材を締め固めることにより、床版防水構造体を得た。
【００６３】
［実施例２］
セラサンド骨材の使用量を表１に示す通りに変更した以外は、実施例１と同様にしてプライマーを得、床版防水構造体を得た。
【００６４】
［比較例１］
アクリル重合体（Ｃ−１）を５５質量部、メチルエチルケトンを２３質量部、キシレンを１５質量部、酢酸ブチルを７質量部混合撹拌し、プライマーを得た。あとはこのプライマーを０．４ｋｇ／ｍ２塗布した以外は、実施例１と同様にして床版防水構造を得た。
【００６５】
［比較例２］
アクリル重合体（Ｃ−２）（「ＤＥＧＡＬＡＮ  ＬＰ６４／１２」ＥＶＯＮＩＫ  ＩＮＤＵＳＴＲＩＥＳ社製、重量平均分子量；６０，０００、ガラス転移温度（Ｔｍｇ）；６３℃）を５５質量部、メチルエチルケトンを２３質量部、キシレンを１５質量部、酢酸ブチルを７質量部混合撹拌し、プライマーを得た。あとはこのプライマーを０．４ｋｇ／ｍ２塗布した以外は、実施例１と同様にして床版防水構造を得た。
【００６６】
［層間接着性の評価方法］
層間接着性は、一軸引張強度及び垂直せん断強度により評価した。
（一軸引張強度）
実施例及び比較例で得られた床版防水構造体を「道路橋床版防水便覧」（日本道路協会）第１２８頁に記載の引張接着試験に準拠して測定した。試験機は株式会社島津製作所製「オートグラフＡＧ−Ｘ」を使用した。試験後に、破壊状態を目視観察した。
（垂直せん断強度）
実施例及び比較例で得られた床版防水構造体を、株式会社島津製作所製「オートグラフＡＧ−Ｘ」を使用して、ＪＩＳＫ６８５２−１９９４に準拠して測定した。試験後に、破壊状態を目視観察した。
【００６７】
【表１】
0006766320.tif 000002
【００６８】
本発明の土木建築用プライマーを用いた床版防水構造体は、優れた層間接着性を示すことが分かった。
【００６９】
一方、比較例１及び２は、公知技術であるアクリル重合体（Ｃ）及び有機溶剤を含有するプライマーを用いた態様であるが、垂直せん断強度が不良であることが分かった。